(57)【要約】【課題】  可視光線透過率が充分にありながら、近赤外線、遠赤外線などの紫外線を遮蔽することによって、目の乾燥を防ぐことができて目にやさしい光学レンズを提供する。【解決手段】  平均粒径０．３μｍ以下のホウ化ランタン（ＬａＢ6）微粒子分散液、あるいは平均粒径０．３μｍ以下のホウ化ランタン微粒子と、平均粒径０．３μｍ以下の錫含有酸化インジウム（ＩＴＯ）微粒子または平均粒径０．３μｍ以下のアンチモン含有酸化錫（ＡＴＯ）微粒子との混合分散液を配合した塗料よりなる塗膜をレンズ表面に形成することで、近赤外線、遠赤外線などの紫外線を遮蔽することによって、目の乾燥を防ぐことができて目にやさしい光学レンズが得られる。【選択図】    なし 【特許請求の範囲】
【請求項１】
平均粒径０．３μｍ以下のホウ化ランタン（ＬａＢ6）微粒子の分散液を配合した塗料よりなる塗膜をレンズ表面に形成したことを特徴とする光学レンズ。
【請求項２】
平均粒径０．３μｍ以下のホウ化ランタン（ＬａＢ6）微粒子と、平均粒径０．３μｍ以下の錫含有酸化インジウム（ＩＴＯ）微粒子または平均粒径０．３μｍ以下のアンチモン含有酸化錫（ＡＴＯ）微粒子との混合分散液を配合した塗料よりなる塗膜をレンズ表面に形成したことを特徴とする光学レンズ。
【請求項３】
平均粒径０．３μｍ以下のホウ化ランタン（ＬａＢ6）微粒子の分散液あるいは平均粒径０．３μｍ以下のホウ化ランタン（ＬａＢ6）微粒子と、平均粒径０．３μｍ以下の錫含有酸化インジウム（ＩＴＯ）微粒子または平均粒径０．３μｍ以下のアンチモン含有酸化錫（ＡＴＯ）微粒子との混合分散液を塗料の固形分１００重量部に対して０．０１〜５．０重量部用いることを特徴とする請求項１または２に記載の光学レンズ。
【請求項４】
レンズがガラスレンズである請求項１乃至３の何れかの項に記載の光学レンズ。
【請求項５】
レンズがプラスチックレンズである請求項１乃至３の何れかの項に記載の光学レンズ。
【請求項６】
ガラスレンズに塗膜を形成する塗料がシリコーン系樹脂、シラン系樹脂、エポキシ系樹脂、ウレタン系樹脂の群から選ばれる少なくとも１種の樹脂よりなることを特徴とする請求項1乃至４の何れかの項に記載の光学レンズ。
【請求項７】
プラスチックレンズに塗膜を形成する塗料がアクリル系樹脂、シリコーン系樹脂、エポキシ系樹脂、ポリウレタン系樹脂、ポリアミド系樹脂、ポリイミド系樹脂の群から選ばれる少なくとも１種の樹脂よりなることを特徴とする請求項1または２または３または５に記載の光学レンズ。
【発明の詳細な説明】
【技術分野】
【０００１】
この発明は、矯正用眼鏡、サングラス、ゴーグルなどのレンズとして用いて、目の乾燥を防ぐことができて、目にやさしい光学レンズに関するものである。
【背景技術】
【０００２】
従来、光学レンズとしては、紫外線を遮蔽したり、目に入る入射光線を減らすために色々な加工が施されている。特に、人体に暑く感じる近赤外線を遮蔽するためには、レンズ表面に金属を蒸着させ、反射や吸収を起こすことで対処している。
【０００３】
しかしながら、これらの手法は、加工工程が複雑でコストが高くつくというだけでなく、得られたレンズの光線透過率が著しく低下し、使用範囲が著しく制限されるという問題がある。
【０００４】
特に、近赤外線が目に入ると、目が非常に乾燥状態になりやすく、目に悪い影響を与える。まして、近年コンタクトレンズ着用者が増えているが、これらの人にとっても目の乾燥は目の網膜に傷がつきやすくなり、重大な目の病気の原因となっている。
【０００５】
ガラスの業界において、太陽光線中の近赤外線を遮蔽することのできる日射遮蔽合わせガラスとして、また農業分野において、耐候性に優れるとともに、可視光線を透過して必要な明るさを保持しながら近赤外光を効率よく遮蔽して断熱性を具備した農園芸施設用断熱資材として、ホウ化ランタン、アンチモン含有酸化錫（ＡＴＯ）などの微粒子状の断熱フィラーを混合した塗料よりなる塗膜を介在させたものが開示されている（特許文献１および２）。
【特許文献１】特開２００３−２０１１５５号公報
【特許文献２】特開２００２−３６９６２９号公報
【発明の開示】
【発明が解決しようとする課題】
【０００６】
光学レンズの分野における、近赤外線を遮蔽したり、目に入る入射光線を減らすための対策としては、上記したような手法にとどまり、従って、近赤外線の遮蔽とともに必要とされる可視光線の透過率まで低下してしまうという問題があり、その改善が急務とされている。
【０００７】
この発明は、上記した問題点に鑑みて、可視光線の透過率を高く維持しながら、目の乾燥を引き起こす近赤外線の透過を遮蔽することができて、目の乾燥を防ぐことのできる目に優しい光学レンズを得るべく検討の結果、上記した断熱フィラーの介在した塗膜を表面に形成した光学レンズを提供するものである。
【課題を解決するための手段】
【０００８】
請求項１に記載の発明は、平均粒径０．３μm以下のホウ化ランタン微粒子の分散液を配合した塗料よりなる塗膜をレンズ表面に形成した光学レンズを特徴とするものである。
【０００９】
請求項２に記載の発明は、平均粒径０．３μm以下のホウ化ランタン微粒子と、平均粒径０．３μm以下の錫含有酸化インジウム微粒子または平均粒径０．３μm以下のアンチモン含有酸化錫微粒子との混合分散液を配合した塗料よりなる塗膜をレンズ表面に形成した光学レンズを特徴とする。
【００１０】
請求項３に記載の発明は、請求項１または２に記載の発明において、平均粒径０．３μm以下のホウ化ランタン微粒子の分散液あるいは平均粒径０．３μm以下のホウ化ランタン微粒子と、平均粒径０．３μm以下の錫含有酸化インジウム微粒子または平均粒径０．３μm以下のアンチモン含有酸化錫微粒子との混合分散液を塗料の固形分１００重量部に対して０．０１〜５．０重量部用いることを特徴とする。
【００１１】
請求項４または５に記載の発明は、  請求項１乃至３に記載の発明において、レンズがガラスレンズまたはプラスチックレンズであることを特徴とするものである。
【００１２】
請求項６に記載の発明は、  請求項１乃至４の何れかの項に記載の発明において、ガラスレンズに塗膜を形成する塗料がシリコーン系樹脂、シラン系樹脂、エポキシ系樹脂、ウレタン系樹脂の群から選ばれる少なくとも１種の樹脂からなることを特徴とするものである。
【００１３】
請求項７に記載の発明は、  請求項１または２または３または５に記載の発明において、プラスチックレンズに塗膜を形成する塗料がアクリル系樹脂、シリコーン系樹脂、エポキシ系樹脂、ポリウレタン系樹脂、ポリアミド系樹脂、ポリイミド系樹脂の群から選ばれる少なくとも１種の樹脂からなることを特徴とするものである。
【発明の効果】
【００１４】
上記請求項に記載したこの発明によれば、平均粒径０．３μm以下のホウ化ランタン微粒子、錫含有酸化インジウム微粒子またはアンチモン含有酸化錫微粒子などの分散液を断熱フィラーとして配合した塗料よりなる塗膜をレンズ表面に形成したことで、太陽光線中の可視光線の透過を満足させつつ、可視光線よりも長波長の近赤外線、遠赤外線等の熱線を遮蔽することができて、目の乾燥を防いで目に優しい光学レンズを得ることができるのである。
【発明を実施するための最良の形態】
【００１５】
この発明で断熱フィラーとして用いるホウ化ランタン、錫含有酸化インジウム、またはアンチモン含有酸化錫は、平均粒径０．３μm以下の超微粒子の分散液として用いることが好ましい。これは、平均粒径が０．３μmよりも大きい微粒子もしくは凝集した粗大粒子の分散液では、この分散液を混合した塗料から形成したレンズ表面の皮膜において、それらの粒子が光散乱源となって、皮膜が曇ってしまう恐れがあるためである。
【００１６】
上記の平均粒径０．３μm以下のホウ化ランタン微粒子、錫含有酸化インジウム微粒子またはアンチモン含有酸化錫微粒子などの分散液を得る際の溶剤としては、アルコール、エーテル、エステル、ケトンなどの有機溶剤を単独または適宜組み合わせて用いればよく、またこの分散はボールミル、サンドミル、ビーズミル、超音波分散などによればよい。
【００１７】
例えば、イソプロピルアルコール８０重量部にホウ化ランタン微粒子（比表面積３０m2/ｇ）２０重量部を混合し、直径２ｍｍのジルコニアボールを用いておよそ２００時間ボールミル混合することにより、平均粒径０．３μm以下のホウ化ランタン微粒子分散液を得ることができる。
【００１８】
上記のような方法で得られる平均粒径０．３μm以下のホウ化ランタン微粒子、錫含有酸化インジウム微粒子またはアンチモン含有酸化錫微粒子などの分散液を断熱フィラーとして混合してレンズに塗膜を形成する塗料としては、ガラスレンズ用として、シリコーン系樹脂、シラン系樹脂、エポキシ系樹脂、ウレタン系樹脂の群から選ばれる少なくとも１種の樹脂からなるものが、プラスチックレンズ用として、アクリル系樹脂、シリコーン系樹脂、エポキシ系樹脂、ポリウレタン系樹脂、ポリアミド系樹脂、ポリイミド系樹脂の群から選ばれる少なくとも１種の樹脂からなるものが適当である。
【００１９】
そして、これらの塗料に対する上記平均粒径０．３μm以下のホウ化ランタン微粒子、錫含有酸化インジウム微粒子またはアンチモン含有酸化錫微粒子などの分散液の添加量としては、塗料の固形分１００重量部に対して０．０１〜５．０重量部が適当である。これは、０．０１重量部以下では熱線遮蔽効果が低く、また５．０重量部の添加で熱線遮蔽の最大効果を示すので、それ以上の添加は経済的な面からも好ましくない。
【００２０】
この発明において、ホウ化ランタン微粒子などの分散液を混合した塗料を用いて表面に熱線遮蔽皮膜を形成させる対象のレンズは、サングラスレンズ(偏光レンズも含む)
、矯正レンズ、スキーやライダー等のゴーグル用レンズなどの人間が着用するガラス製、プラスチック製の全ての光学レンズである。そして、これらのレンズに上記のホウ化ランタン微粒子などの分散液を混合した塗料を塗布するには、浸漬法、スプレー法、スピンコート法などが一般的であり、その何れかの方法で塗装したのち、乾燥、硬化処理を行うものである。また、サングラスレンズやゴーグルレンズに成形する前のプラスチック板にホウ化ランタン微粒子などの分散液を混合した塗料を塗装したのち、所望のレンズ形状に成形する方法であってもよい。
【００２１】
熱線遮蔽は、太陽光線中の７００ナノメートルから１２００ナノメートルの波長領域が対象となる。この波長領域の光線は、人体に暑さを感じさせる領域である。後述の実施例における波長領域の測定は、島津製作所製、ダブルモノクロメータ自記分光光度計ＵＶ−３６５を用い、２００〜２０００ナノメートルの波長領域の光線透過率を測定し、そのうちの７００ナノメートル〜１２００ナノメートルの波長領域の光線透過率の平均値として求めたものである。
【００２２】
以下、この発明を実施例により詳細に説明するが、この発明はこれらの実施例に限定されるものではない。
【実施例１】
【００２３】
アクリル・シリコーン共重合樹脂の固形分１５％トルエン溶液に、平均粒径０．３μmのホウ化ランタン（ＬａＢ6）微粒子をイソプロピルアルコール、２−ブタノールの等量溶剤に分散して得た３．５％固形分のホウ化ランタン微粒子分散液（住友金属鉱山社製、ＫＨＦ−７）を固形分比で２％混合して塗工液を調製した。
【００２４】
次いで、この塗工液に厚さ２ｍｍの光学用ガラスレンズ（可視光線透過率９３．０％、近赤外線透過率９２％）を浸漬して、その表面に塗工液を付着させたのち、自然硬化乾燥を行って５μm厚さの塗膜を形成した。これによって、レンズの可視光線透過率は７１％、近赤外線透過率は１５％となり、この塗膜の形成によって、目に入る近赤外線が７７％遮蔽される光学ガラスレンズを得ることができた。しかも、可視光線透過率の低下は２２％にすぎなかった。
【実施例２】
【００２５】
上記実施例１で調製した塗工液を用いて、厚さ１．８ｍｍのサングラス用アクリル樹脂製レンズ（可視光線透過率３０％、近赤外線透過率９０％）の両面にスプレー塗装したのち、８０℃で３０分乾燥した。この結果、得られた塗膜の厚さは４μmで、レンズの可視光線透過率は２４％、近赤外線透過率は３２％となり、この塗膜の形成によって、目に入る近赤外線を５８％遮蔽することができた。
【実施例３】
【００２６】
紫外線硬化用アクリル樹脂の固形分３０％イソブチルアルコール溶液に、実施例１で用いたと同じ平均粒径０．３μmのホウ化ランタン微粒子をイソプロピルアルコール、２−ブタノールの等量溶剤に分散して得た３．５％固形分のホウ化ランタン微粒子分散液（ＫＨＦ−７）を固形分比で３．５％混合して塗工液を調製した。
【００２７】
次いで、この塗工液を用いて厚さ２ｍｍのポリカーボネート樹脂製偏光サングラス用レンズ（可視光線透過率４０％、近赤外線透過率９０％）を浸漬塗装したのち、紫外線照射して硬化塗膜を得た。この硬化塗膜は厚さ４μmで、レンズの可視光線透過率は３５％、近赤外線透過率は１２％となり、この塗膜の形成によって、目に入る近赤外線を７８％遮蔽することができた。
【実施例４】
【００２８】
ジエチレングリコールビスアリルカーボネート樹脂を用いて注型成形して得た厚さ約３ｍｍの矯正用レンズ（可視光線透過率９３％、近赤外線透過率９２％）を上記実施例３で用いたと同じ塗工液にて浸漬処理したのち、紫外線照射によって硬化させて膜厚３．５μmの塗膜を有するレンズを得た。このレンズの可視光線透過率は７５％、近赤外線透過率は３０％となり、この塗膜の形成によって、目に入る近赤外線を６２％遮蔽することができた。
【実施例５】
【００２９】
平均粒径０．２μmのアンチモン含有酸化錫（ＡＴＯ）微粒子をイソブチルアルコール、２−ブタノールの等量溶剤に分散して３．５％固形分のアンチモン含有酸化錫微粒子分散液を調製した。
【００３０】
次いで、実施例３で用いた紫外線硬化用アクリル樹脂の固形分３０％イソブチルアルコール溶液に、固形分比で実施例１で用いた３．５％固形分のホウ化ランタン微粒子分散液（ＫＨＦ−７）３．５％と、上記で調製した３．５％固形分のアンチモン含有酸化錫微粒子分散液１．５％をそれぞれ添加し、充分に攪拌して塗工液を調製した。
【００３１】
次いで、この塗工液に実施例４で用いたと同じ厚さ約３ｍｍの矯正用レンズ（可視光線透過率９３％、近赤外線透過率９２％）を浸漬処理したのち、紫外線照射によって硬化させて膜厚２．５μmの塗膜を有するレンズを得た。このレンズの可視光線透過率は６５％、近赤外線透過率は１９％、さらに遠赤外線透過率は９％となり、この塗膜の形成によって、実施例４で得たレンズより以上に近赤外線が遮蔽されると同時に、遠赤外線を遮蔽することで、さらに高いレベルの熱線遮蔽効果を持つレンズを得ることができた。